(57)【特許請求の範囲】
【請求項１】
アルギン酸塩、ゲル化反応剤及び充填剤を主成分とするアルジネート印象材組成物において、軽焼酸化マグネシウムを含有することを特徴とするアルジネート印象材組成物。
【請求項２】
軽焼酸化マグネシウムが、４０％反応クエン酸活性試験の結果が２０〜７０秒であることを特徴とする請求項１記載のアルジネート印象材組成物。
【請求項３】
軽焼酸化マグネシウムが、窒素ガス吸着法による比表面積が１５〜５０ｍ2／ｇであることを特徴とする請求項１または２記載のアルジネート印象材組成物。
【請求項４】
軽焼酸化マグネシウムを０．２〜６重量％含有することを特徴とする請求項１、２または３記載のアルジネート印象材組成物。
【発明の詳細な説明】
【０００１】
【発明の属する技術分野】
本発明はアルジネート印象材組成物に関する。詳しくは、練和時の手触りが柔らかく練りやすく、かつ練和を停止した時に印象材の自重による流れ性が小さいアルジネート印象材組成物に関する。
【０００２】
【従来の技術】
アルジネート印象材はアルギン酸塩が硫酸カルシウム等のゲル化反応剤によりゲル化してゲル状硬化体を生ずることを利用したものであって、歯牙等の様々な型取りに利用されている。
アルジネート印象材の商品形態は、粉末タイプとペーストタイプの２種類に分類される。ペーストタイプは、アルギン酸塩と充填剤とを水を主成分とする溶液で均質なペースト状とした主剤と、ゲル化反応剤を主成分とする粉末状又はペースト状の反応剤とからなる。この両者を使用時に秤量、混合し、均一なペーストとして用いる。
【０００３】
粉末タイプは、アルギン酸塩に、ゲル化反応剤、ゲル化調整剤、充填剤等の各種成分を混合した粉末状のものであり、使用直前に水とを練和して均一なペースト状として用いる。
ペーストタイプは主剤に多量の水を含有することから粉末タイプと較べて、重く嵩張るため、流通、輸送に適当な粉末タイプが現在の主流となっている。
【０００４】
【発明が解決しようとする課題】
上記のペーストタイプ、粉末タイプのいずれも使用時に練和作業が伴う。印象材を使用するにあたり、最も重要なことのひとつは練和作業である。練和作業の目的は、各成分を十分混ぜ合わせるとともに、各成分の溶解を促し、均一に反応させることである。この印象材の練和作業は、若干の熟練と多少の力を要するため、不慣れなものには難しい。この練和作業を容易にする一つの方法は、印象材ペーストの粘土を低下させ、柔らかくすることである。しかし、印象材ペーストの粘土を低下させると、印象採得作業時にもペーストが流れ易くなり不都合を生ずる。例えば歯牙の印象を採得する際に、ペーストの自重によりたれてしまい、必要な部分に十分な厚みがとれず、採得した印象の強度が不足する。また、極端な場合は患者の咽頭に流れ込み、著しく不快かつ危険なことになる可能性もある。
【０００５】
粉末タイプでは、使用するたびに印象材粉末を所定量の水で練和混合使用するが、規定量より少ない水で練和する、いわゆる固練りを行うことで、経時掲示変化による過剰流動性を回避することが考えられる。しかしこれは練和を困難し、採得した印象材ゲル体の含水量が低いため、弾性歪みも小さくなり、歯牙から脱型する際に歯牙に負担を生じる。
本発明は、練和時の手触りの柔らかさを保ったまま、自重による流れ性（たれ）を小さくしたアルジネート印象材組成物を提供しようとするものである。
【０００６】
【課題を解決するための手段】
本発明によれば、アルギン酸塩、ゲル化反応剤及び充填剤を主成分とするアルジネート印象材組成物において、軽焼酸化マグネシウムを含有させることにより、上述の問題点を改善することができる。
【０００７】
【発明の実施の形態】
以下、本発明について詳細に説明する。
本発明に使用される酸化マグネシウムは、軽焼酸化マグネシウムである。これは、嵩の高い微粒子粉末で、個々の粒子はポーラスで物理的、化学的に活性の高いものであり、焼成温度約６００〜１０００℃である。この軽焼酸化マグネシウムとしては、窒素ガス吸着法による比表面積（以下、ＢＥＴ比表面積と略す）が１５〜５０ｍ2／ｇのものが好ましく、更に好ましくは１６〜４５ｍ2／ｇ、最も好ましくは１８〜４３ｍ2／ｇである。ＢＥＴ比表面積は、窒素ガスの吸着量により求められ、窒素ガスが入る範囲内の細孔も含めた比表面積である（単位：ｍ2／ｇ）。ＢＥＴ比表面積がこれより小さい場合は、印象材粉末を水と練和する初期段階で印象材粉末に比較して水が多く見え、実用上には好ましくない。また、この値が大きすぎると、印象材ペーストの手触りが重くなり、練和が困難になりやすい。
【０００８】
また、この軽焼酸化マグネシウムは、４０％反応クエン酸反応テスト（以下、ＣＡＡ４０と略す）による値が好ましくは２０〜７０秒、更に好ましくは２３〜６０秒、最も好ましくは２５〜５０秒である。ＣＡＡ４０は、弱酸に対する反応速度の目安であり、あらかじめ反応が４０％になるようにクエン酸水溶液と酸化マグネシウムの量を調整し、両者を反応させてｐＨ７に達するまでの時間を測定した値である。ＣＡＡ４０の値はこの範囲よりも大きすぎると自重による流動性が大きくなりすぎて、採得した印象の必要部分の厚みがとれない、必要部分が薄くなりすぎ強度が欠けたりすることがあるので好ましくない。一方、小さすぎる場合は流れ性が悪くなり、細部への流れ込みが不良となり細部の印象採得ができない、不適当な印象材となってしまうことがあるので好ましくない。
【０００９】
軽焼酸化マグネシウムの添加量としては、通常０．２〜６重量％、好ましくは０．５〜５重量％、更に好ましくは０．８〜４重量％である。添加量が少ない場合は上記効果が得られず、添加量が多い場合は印象材粉末に吸収される水が多いため、練和時の印象材粉末と水の量が多少変化しただけでも大幅に水量が変わったように見え、適当と感じられる粘度ペーストの得られる混水比の幅が著しく狭くなり、使い難い印象材となりやすい。
【００１０】
本発明に係わるアルジネート印象材組成物は、軽焼酸化マグネシウムを含有する以外は通常のアルジネート印象材組成物と同じく、アルギン酸塩を主成分とし、ゲル化反応剤、ゲル化調整剤、充填剤等から成る。これらの各成分は、公知のものを適宜選択して用いることができる。アルギン酸塩としては、アルギン酸のナトリウム、カリウム、アンモニウムまたはトリエタノールアミン等の水溶性の塩が用いられる。アルギン酸塩の含有量としては、印象材組成物の５〜２５重量％が好ましい。
【００１１】
ゲル化反応剤としては、水に溶解して２価以上の金属イオンを生ずる化合物が用いられる。例えば、硫酸カルシウム・２水塩、硫酸カルシウム・半水塩、硫酸カルシウム無水塩等の硫酸カルシウムが用いられる。使用量としては印象材組成物の５〜３０重量％が好ましい。
ゲル化調整剤としてはナトリウム、カリウム等アルカリ金属の燐酸塩、蓚酸塩、珪酸塩、炭酸塩等が用いられる。使用量としては印象材組成物の０．２〜４重量％が好ましい。
【００１２】
充填剤としては珪藻土、タルク、シリカ、水酸化アルミニウム等が用いられるが、好ましくは珪藻土である。なかでも、円盤状のものと桿状のものとを含む珪藻土を用いるのが好ましい。充填剤は印象材組成物の３０〜８５重量％含有することが好ましい。
更に本発明に係わるアルジネート印象材は、歪み調整剤、相性改良剤、界面活性剤その他の粉塵防止剤、着色剤や着香料等の常用の添加剤を含有してもよい。
【００１３】
【実施例】
以下に実施例により本発明をさらに具体的に説明するが、本発明はこれらの実施例に限定されるものではない。
尚、以下の実施例における測定は下記により行った。
ゲル化時間；ＪＩＳ−６５０５（歯科用アルギン酸塩印象材）に準拠して測定した。
【００１４】
たれ；練和した印象材ペーストをガラス板上に２７×２０×１０ｍｍに盛り付け、練和開始から１分後にガラス板を鉛直に立ててゲル化させた。ゲル化後、鉛直方向にゲル化物の長さを測定し、もとの長さの２０ｍｍを除いた長さをたれとした。
加圧フロー；練和した印象材ペーストを２０ｍｍφ×３１．５ｍｍＨの円筒型に成形し、練和開始から１分後に円筒の上に１２０ｇの荷重をのせた。ゲル化後、生成した円盤の直径を測定し、加圧フローとした。これは荷重をかけた場合の流れ易さの指標である。なお、円盤の直径としては厚み方向のもっとも直径の大きい部分で４方向の直径を測定して、その平均値を用いた。
【００１５】
印象材の調製；表１に記載の各成分を配合し、均一となるようによく混合したのち温度２３℃、相対湿度５０％の雰囲気下に一晩放置した。
印象材の評価；印象材に２．５重量倍の水を加えて練和して印象ペーストを調整し、これを用いてゲル化時間、たれ、加圧フローの各試験を行った。練和及び試験は温度２３℃、相対湿度５０％の雰囲気中で行った。
【００１６】
測定結果を表１に示す。実施例１〜３はいずれもたれは１７ｍｍ以下であった。また、たれが１２ｍｍと小さい場合でも加圧フローは５２ｍｍ以上あり、練和時の手触りは柔らかく、練り易かった。また、採得したい対象物への流れ込みも充分であった。
比較例はたれが２０ｍｍ以上となり、例えば口腔内の歯牙の印象採得を使用とした場合、咽頭へ流れ込むおそれがあり、著しく不快かつ危険な状況になる可能性がある。
【００１７】
【表１】
0004041561.tif 000002
【００１８】
【発明の効果】
本発明のアルジネート印象材組成物は、軽焼酸化マグネシウムを含有させることにより、粉末タイプの印象材を水と練和する際には柔らかく練りやすく、自重によるたれが小さい印象材を得ることが可能となった。これにより、練和作業が容易で、印象細部への流れ込みが良好で細部の印象採得にも適した印象材を得ることが出来る。